(57)【特許請求の範囲】
【請求項１】
金属被膜を有する繊維よりなる織物を基材とする電磁波遮蔽透視フィルターであって、基材をなす前記の織物が、溶融液晶性ポリエステルを芯成分とし且つ屈曲性熱可塑性重合体を鞘成分とする、引張弾性率が３５０ｇ／ｄ以上の芯鞘型複合繊維モノフィラメントからなる織物であることを特徴とする電磁波遮蔽透視フィルター。
【請求項２】
金属被膜を有する繊維よりなる織物を基材とする電磁波遮蔽透視フィルターであって、基材をなす前記の織物が、溶融液晶性ポリエステルを芯成分とし且つ屈曲性熱可塑性重合体および溶融液晶性ポリエステルを鞘成分とする、引張弾性率が３５０ｇ／ｄ以上の芯鞘型複合繊維モノフィラメントからなる織物であることを特徴とする電磁波遮蔽透視フィルター。
【請求項３】
芯鞘型複合繊維モノフィラメントの直径が１５〜５０μｍである請求項１または２の電磁波遮蔽透視フィルター。
【請求項４】
屈曲性熱可塑性重合体が、ポリフェニレンサルファイドである請求項１〜３のいずれか１項の電磁波遮蔽透視フィルター。
【請求項５】
芯鞘型複合繊維モノフィラメントからなる織物が、５０〜１６０メッシュのメッシュクロスである請求項１〜４のいずれか１項の電磁波遮蔽透視フィルター。
【請求項６】
金属被膜の厚さが０．０５〜５μｍである請求項１〜５のいずれか１項の電磁波遮蔽透視フィルター。
【請求項７】
請求項１〜６のいずれか１項の電磁波遮蔽透視フィルターおよび透明板を積層してなる積層体。
【発明の詳細な説明】
【０００１】
【発明の属する技術分野】
本発明は電磁波遮蔽透視フィルターに関する。より詳細には、本発明は、視覚表示端末（ＶＤＴ）のブラウン管（ＣＲＴ）やプラスマディスプレー（ＰＤＰ）などに装着して用いるのに適する、織物製の電磁波遮蔽透視フィルターに関するものであり、本発明の電磁波遮蔽透視フィルターは、高導電性で電磁波の遮蔽性に優れ、高透視性であり、しかも目ずれや変形がなくて、形態安定性、力学的特性に優れ、モアレ現象の発生がなく、且つ良好な製織性で、生産性よく製造することができる。
【０００２】
【従来の技術】
近年、視覚表示端末（ＶＤＴ）の普及が著しく、職場や家庭に急速に浸透してきている。ＶＤＴはこれまでブラウン管のようなＣＲＴ方式のものが殆どであったが、近年、大画面対応のＰＤＰ方式などの新しいタイプのディスプレー装置が開発されてきている。ＶＤＴに長時間にわたって近い位置で接する人が増加するにつれて、ＶＤＴ使用者の健康障害や帯電などによるトラブルの発生が大きな社会問題となっている。ＶＤＴ障害のうちの大きな要因としては、ＶＤＴから出る電磁波によるところが大であり、電磁波の遮蔽が急務になっている。
【０００３】
電磁波の遮蔽法としては、金属細線からなる金網を用いる方法が知られている。金網をＶＤＴに使用する場合には、高透視性を確保するための高精細化、および画面コントラストを良好にするための黒色化が必要であるが、金属細線からなる金網では、高精細化技術および黒色化技術が限界に達しており、ＣＲＴやＰＤＰに装着して用いる電磁波遮蔽透視フィルターとしては十分に満足のゆく、実用性のある製品が得られていないのが現状である。
【０００４】
そこで、金網を用いる代わりに、有機高分子繊維やそれからなる布帛に金属を含有または担持させて導電性の繊維または布帛とし、それを静電気障害の防除や電磁波の遮蔽に用いることが従来から色々試みられている。そのような従来技術としては、例えば、ポリエステル繊維やポリアミド繊維などの汎用の合成繊維からなる布帛や糸を有機溶剤で処理し、水洗した後、重クロム酸と濃硫酸の混合液で処理して表面をエッチングし、次いで化学メッキする方法（特公昭４７−１９６００号公報）、ポリエステル繊維を酸またはアルカリでエッチング処理した後に表面に金属を被覆する方法（特公昭４６−２２９１９号公報、特公昭４９−４３５１８号公報など）、無機微粒子を含有する繊維をアルカリ処理して繊維表面に微細な凹凸を形成して粗面化した後に金属を被覆する方法（特公平５−６３６０号公報）などを挙げることができる。
しかしながら、汎用のポリエステル繊維やポリアミド繊維などを用いるこれらの従来法による場合は、布帛の開口率を高くして透視性を向上させようとして、繊維や糸の繊度を小さくしたり、織り目を粗くしたり（メッシュを小さくしたり）すると、繊維の強度や弾性率が不足しているために、織物を構成している糸にスリップやずれが生じたり、布帛の変形などが生じて、織目構造が乱れる。織目構造の乱れは、いわゆる“モアレ現象”を起こし、金属化した布帛を透して見られるＣＲＴやＰＤＰの画面の映像が歪んだりするなどのトラブルが発生するという欠点があり、実用面で問題がある。
【０００５】
汎用の合成繊維を用いる上記した問題を解消するために、高強度で高弾性率の溶融液晶性ポリエステル繊維を用いて織物を作製し、それに銅、ニッケルおよびアルミニウムから選ばれる金属を被覆して、導電性、帯電防止性、電磁波遮蔽性の織物にしたものが提案されている（特開昭６３−２８２３６５号公報）。しかしながら、このものでは、溶融液晶性ポリエステル繊維がエッチングされにくく、その表面が平坦であるために、金属被膜が溶融液晶性ポリエステル繊維から剥離したり脱落し易く、導電性を長期に亙って安定して保つことが困難である。しかも、製織時に溶融液晶性ポリエステル繊維のフィブリル化が発生し易く、製織時の工程性が著しく不良になるという欠点がある。
【０００６】
【発明が解決しようとする課題】
本発明の目的は、織物を構成する繊維（糸）の表面に金属被膜が強固に付着していて、金属被膜の剥離や脱落が生じず、それによって良好な導電性能および電磁波遮蔽能を長期にわたって安定して保持することのできる、有機重合体繊維製の織物からなる電磁波遮蔽透視フィルターを提供することである。
そして、本発明の目的は、力学的特性を良好に保ちながら、繊維の細繊度化や織物のメッシュを粗くすることができ、それによって高透視性を達成できる有機重合体繊維織物からなる電磁波遮蔽透視フィルターを提供することである。
さらに、本発明の目的は、高い強度と高い弾性率を有していて、電磁波遮蔽透視フィルターを構成する織物での糸のずれやすべり、織物の変形、織り目の歪みなどがなく、形態安定性に優れていて、ＣＲＴやＰＤＰなどに装着したときに、モアレ現象を生じず、画面上の映像を正確に透視することのできる電磁波遮蔽透視フィルターを提供することである。
そして、本発明の目的は、紡糸性や製織性に優れていて、電磁波遮蔽透視フィルターの基材である織物を良好な工程性で生産性良く得ることのできる、有機重合体繊維製の織物からなる電磁波遮蔽透視フィルターを提供することである。
【０００７】
【課題を解決するための手段】
本発明者らは、上記の課題を解決することを目的として種々検討を重ねてきた。その結果、特定の複合繊維からなるモノフィラメント、すなわち、溶融液晶性ポリエステルを芯成分とし且つ屈曲性熱可塑性重合体を鞘成分とする複合繊維からなる高弾性率のモノフィラメント、および溶融液晶性ポリエステルを芯成分とし且つ屈曲性熱可塑性重合体および溶融液晶性ポリエステルを鞘成分とする複合繊維からなる高弾性率のモノフィラメントを用いて織物を形成し、その織物の表面に金属被膜を形成すると、それにより得られる金属被覆織物では、繊維表面への金属被膜の付着が強固で繊維からの剥離や脱落がなく良好な導電性および電磁波遮蔽性を有することを見出した。
しかも、本発明者らは、前記の複合繊維フィラメントが高強度で高弾性率であることによって、繊維の細繊度化や織物のメッシュを粗くすることが可能であり高透視性の織物が得られること、織物における糸のずれやすべり、織物の変形、織り目の歪みなどがなく、形態安定性に優れていて、ＣＲＴやＰＤＰなどに装着したときに、モアレ現象を生じず、画面上の映像を電磁波遮蔽透視フィルターを透して正確に見れること、さらには紡糸性や製織性に優れていて、電磁波遮蔽透視フィルターの基材である織物を良好な工程性で製造できることを見出し、それらの種々の知見に基づいて本発明を完成した。
【０００８】
すなわち、本発明は、金属被膜を有する繊維よりなる織物を基材とする電磁波遮蔽透視フィルターであって、基材をなす前記の織物が、溶融液晶性ポリエステルを芯成分とし且つ屈曲性熱可塑性重合体を鞘成分とする、引張弾性率が３５０ｇ／ｄ以上の芯鞘型複合繊維モノフィラメントからなる織物であることを特徴とする電磁波遮蔽透視フィルターである。
【０００９】
そして、本発明は、金属被膜を有する繊維よりなる織物を基材とする電磁波遮蔽透視フィルターであって、基材をなす前記の織物が、溶融液晶性ポリエステルを芯成分とし且つ屈曲性熱可塑性重合体および溶融液晶性ポリエステルを鞘成分とする、引張弾性率が３５０ｇ／ｄ以上の芯鞘型複合繊維モノフィラメントからなる織物であることを特徴とする電磁波遮蔽透視フィルターである。
【００１０】
さらに、本発明は、上記した遮蔽透視フィルターおよび透明板を積層してなる積層体である。
【００１１】
そして、上記した本発明の電磁波遮蔽透視フィルターおよび積層体においては、電磁波遮蔽透視フィルターの基材である織物を構成する芯鞘型複合繊維モノフィラメントの直径が１５〜５０μｍであることが好ましく、電磁波遮蔽透視フィルターの基材をなす織物が５０〜１６０メッシュの織物であることが好ましく、織物の表面における金属被膜の厚さが０．０５〜５μｍであることが好ましい。さらに、上記した本発明の電磁波遮蔽透視フィルターおよび積層体においては、織物を構成する芯鞘型複合繊維モノフィラメントの鞘成分を構成する屈曲性熱可塑性重合体が、ポリフェニレンサルファイドであることが好ましい。
また、該芯鞘型複合繊維モノフィラメントはその表面になだらかな起伏や微細な凹凸、特になだらか起伏を有していることが好ましい。
【００１２】
【発明の実施の形態】
以下に本発明について詳細に説明する。
本発明の電磁波遮蔽透視フィルターは、引張弾性率が３５０ｇ／ｄ以上であって、且つ、
○  芯成分が溶融液晶性ポリエステルであり、鞘成分が屈曲性熱可塑性重合体である芯鞘型複合繊維モノフィラメント（以下これを「芯鞘型複合繊維モノフィラメント▲１▼」ということがある）よりなる織物；または、
○  芯成分が溶融液晶性ポリエステルであり、鞘成分が屈曲性熱可塑性重合体および溶融液晶性ポリエステルからなる芯鞘型複合繊維モノフィラメント（以下これを「芯鞘型複合繊維モノフィラメント▲２▼」ということがある）よりなる織物;を基材としている。
【００１３】
芯鞘型複合繊維モノフィラメント▲１▼および芯鞘型複合繊維モノフィラメント▲２▼の芯成分を構成し、また芯鞘型複合繊維モノフィラメント▲２▼の鞘成分の一部を構成する溶融液晶性ポリエステルにおける「溶融液晶性」とは、溶融相において光学異方性（液晶性）を示すことをいう。
ポリマーが「溶融液晶性」を有するか否かは公知の方法により容易に知ることができ、例えば、ホットステージに載せた試料（ポリマー）を窒素雰囲気下で昇温加熱してその透過光を観測する方法などのような通常採用されている方法によって溶融液晶性の有無を調べることができる。
【００１４】
本発明では、芯鞘型複合繊維モノフィラメント▲１▼および芯鞘型複合繊維モノフィラメント▲２▼の芯成分を構成し、また芯鞘型複合繊維モノフィラメント▲２▼の鞘成分の一部を構成する、溶融液晶性ポリエステルの種類は特に制限されず、繊維形成性の溶融液晶性ポリエステルであればいずれも使用可能である。
芯鞘型複合繊維モノフィラメント▲１▼および芯鞘型複合繊維モノフィラメント▲２▼で用いる溶融液晶性ポリエステルの好ましい例としては、下記に示す反復構成単位の組み合わせからなる溶融液晶性ポリエステル（１）〜（１０）を挙げることができる。
【００１５】
【化１】
0003759666.tif 000002
【００１６】
【化２】
0003759666.tif 000003
【００１７】
そのうちでも、下記に示す、反復構成単位（Ａ）および（Ｂ）の組み合わせからなる溶融液晶性ポリエステル（１１）、および反復構成単位（Ｃ）〜（Ｆ）の組み合わせからなる溶融液晶性ポリエステル（１２）がより好ましく用いられる。
【００１８】
【化３】
0003759666.tif 000004
【００１９】
特に、上記の溶融液晶性ポリエステル（１１）において、その反復構成単位（Ａ）および（Ｂ）の合計重量が６５重量％以上である溶融液晶性ポリエステルが更に好ましく用いられる。
【００２０】
芯鞘型複合繊維モノフィラメント▲２▼においては、その芯成分を構成する溶融液晶性ポリエステルと鞘成分の一部を構成する溶融液晶性ポリエステルは、同じであっても、または異なっていてもよい。そのうちでも、芯成分を構成する溶融液晶性ポリエステルと鞘成分の一部を構成する溶融液晶性ポリエステルが同じである前者の場合には、芯鞘界面での接着性が良好になって芯成分と鞘成分との界面剥離が一層良好に防止されるので好ましい。
【００２１】
本発明では、芯鞘型複合繊維モノフィラメント▲１▼および芯鞘型複合繊維モノフィラメント▲２▼の芯成分を構成する溶融液晶性ポリエステル、並びに芯鞘型複合繊維モノフィラメント▲２▼の鞘成分の一部を構成する溶融液晶性ポリエステルとして、上記した多数の溶融液晶性ポリエステルのうちでも、パラヒドロキシ安息香酸単位および２−ヒドロキシ−６−ナフトエ酸単位からなる、上記の溶融液晶性ポリエステル（１）が、紡糸性が良好であるなどの点から好ましく用いられる。
【００２２】
また、本発明では、芯鞘型複合繊維モノフィラメント▲１▼および芯鞘型複合繊維モノフィラメント▲２▼の芯成分、並びに芯鞘型複合繊維モノフィラメント▲２▼の鞘成分の一部を構成する溶融液晶性ポリエステルの融点が２６０〜３６０℃であることが好ましく、２７０〜３５０℃であることが好ましい。
ここでいう溶融液晶性ポリエステルの融点とは、示差走査熱量計（ＤＳＣ）を用いてＪＩＳ  Ｋ７１２１に準じて測定した主吸熱ピークのピーク温度を意味する。具体的には、ＤＳＣ装置（例えばＭｅｔｔｌｅｒ社製「ＴＡ３０００］）に、試料を１０〜２０ｍｇ量り採ってアルミ製パンへ封入した後、キャリヤーガスとして窒素を１００ｃｃ／分の流速で流し、２０℃／分の昇温速度で温度を上げていったときの吸熱ピークを測定して求めることができる。
重合体の種類によっては上記の１ｓｔ  Ｒｕｎで明確な吸熱ピークが現れないことがあるが、その場合は、５０℃／分の昇温速度で予想される流れ温度よりも５０℃高い温度まで昇温し、その温度で３分間完全に溶融した後、８０℃／分の降温速度で５０℃まで冷却し、しかる後に２０℃／分の昇温速度で吸熱ピークを測定するとよい。
【００２３】
芯鞘型複合繊維モノフィラメント▲１▼および芯鞘型複合繊維モノフィラメント▲２▼の芯成分を構成する溶融液晶性ポリエステル、並びに芯鞘型複合繊維モノフィラメント▲２▼の鞘成分の一部を構成する溶融液晶性ポリエステルは、その紡糸性の向上のために、必要に応じて、イソフタル酸単位などの他の共重合単位を少量（通常２０モル％以下）であれば有していてもよい。
【００２４】
また、芯鞘型複合繊維モノフィラメント▲１▼および芯鞘型複合繊維モノフィラメント▲２▼の芯成分を構成する溶融液晶性ポリエステルは、本発明の効果を損なわない範囲内で、必要に応じて、溶融液晶性ポリエステル以外の熱可塑性重合体（例えばポリエチレンテレフタレート、ポリエチレンナフタレート、変性ポリエチレンテレフタレート、ポリオレフィン、ポリカーボネート、ポリフェニレンサルファイド、ポリエステルエーテルケトン、ポリアリレート、フッ素含有樹脂など）の１種または２種以上を少量（通常５重量％以下）含有していてもよい。
さらに、芯鞘型複合繊維モノフィラメント▲１▼および芯鞘型複合繊維モノフィラメント▲２▼の芯成分を構成する溶融液晶性ポリエステルは、必要に応じて、無機充填剤（例えば酸化チタン、カオリン、シリカ、硫酸バリウムなど）、着色剤（カーボンブラックやその他の顔料や染料など）、酸化防止剤、熱安定剤、紫外線吸収剤、光安定剤などを１０重量％以下の割合で含有していてもよい。
【００２５】
そして、本発明では、芯鞘型複合繊維モノフィラメント▲１▼の鞘成分、および芯鞘型複合繊維モノフィラメント▲２▼の鞘成分の一部が屈曲性熱可塑性重合体からなっている。
ここで、本発明における「屈曲性熱可塑性重合体」としては、
（ｉ）主鎖中に芳香環を有していない熱可塑性重合体；または
（ii）主鎖中に芳香環を有しているが、主鎖中の隣り合う芳香環の間に４個以上の原子（芳香環を構成している原子は含まない）が介在している分子構造を有する熱可塑性重合体；
であって、繊維形成性の熱可塑性重合体が用いられる。
【００２６】
芯鞘型複合繊維モノフィラメント▲１▼の鞘成分、および芯鞘型複合繊維モノフィラメント▲２▼の鞘成分の一部を構成する屈曲性熱可塑性重合体は、上記（ｉ）または（ii）に相当する熱可塑性重合体であって且つ繊維形成性の熱可塑性重合体であればいずれでもよく、特に制限されず、例えば、ポリフェニレンサルファイド、ポリオレフィン、フッ素系重合体、上記（ｉ）または（ii）に相当する、ポリエステル（好ましくはポリエチレンテレフタレート、ポリエチレンナフタレートなど）、ポリアミド（好ましくはポリアミドを構成するジアミン成分およびジカルボン酸成分の一方が芳香族化合物であり且つもう一方が脂肪族である半芳香族ポリアミドなど）、ポリアリレート、ポリカーボネート、ポリエステルエーテルケトンなどを挙げることができる。芯鞘型複合繊維モノフィラメント▲１▼および芯鞘型複合繊維モノフィラメント▲２▼では、鞘成分を構成する屈曲性熱可塑性重合体として前記した熱可塑性重合体のうちの１種のみを使用しても、または２種以上を使用してもよい。
そのうちでも、芯鞘型複合繊維モノフィラメント▲１▼および芯鞘型複合繊維モノフィラメント▲２▼では、鞘成分に用いる屈曲性熱可塑性重合体がポリフェニレンサルファイドであることが、鞘成分の剥離防止の点から好ましい。
【００２７】
芯鞘型複合繊維モノフィラメント▲１▼および／または芯鞘型複合繊維モノフィラメント▲２▼では、その鞘成分は、必要に応じて、無機充填剤（例えば酸化チタン、カオリン、シリカ、硫酸バリウムなど）、着色剤（カーボンブラックやその他の顔料や染料など）、酸化防止剤、熱安定剤、紫外線吸収剤、光安定剤などを１０重量％以下の割合で含有していてもよい。
【００２８】
また、芯鞘型複合繊維モノフィラメント▲１▼および芯鞘型複合繊維モノフィラメント▲２▼では、両者の芯成分を構成し、芯鞘型複合繊維モノフィラメント▲２▼の鞘成分の一部を構成する溶融液晶性ポリエステルの融点（ＭＰｘ）と、両者の鞘成分（鞘成分の一部）を構成する屈曲性熱可塑性重合体の融点（ＭＰｙ）との差（ＭＰｘ−ＭＰｙ）が下記の数式（１）を満足をするようにして、溶融液晶性ポリエステルおよび屈曲性熱可塑性重合体を組み合わせて用いることが紡糸性などの点から好ましい。
【００２９】
【数１】
８０℃≧ＭＰｘ−ＭＰｙ≧−２０℃          （１）
【００３０】
本発明では、電磁波遮蔽透視フィルター用の織物を構成する芯鞘型複合繊維モノフィラメント▲１▼および芯鞘型複合繊維モノフィラメント▲２▼の構造は特に限定されず、例えば、図１の（ａ）、（ｂ）および（ｃ）に示すように、１個の芯成分Ａの周りを鞘成分Ｂが包囲している単芯型芯鞘型複合繊維であっても、例えば図１の（ｄ）、（ｅ）などに示すように、２個以上の芯成分Ａの周りを鞘成分Ｂが包囲している多芯型芯鞘型複合繊維であってもよい。
また、芯鞘型複合繊維モノフィラメントの全体の形状は、例えば図１の（ａ）、（ｂ）、（ｄ）などに示すような円形又はほぼ円形の形状であっても、或いは例えば図１の（ｃ）、（ｅ）に示すように異形の形状であってもよい。
【００３１】
本発明では、芯鞘型複合繊維モノフィラメント▲１▼および芯鞘型複合繊維モノフィラメント▲２▼では、芯成分：鞘成分の重量比が９０：１０〜４０：６０であることが好ましく、７５：２５〜６５：３５であることがより好ましい。芯成分と鞘成分の合計重量に基づいて、鞘成分の割合が１０重量％未満であると、芯成分がモノフィラメントの表面に露出したり、芯鞘間の剥離が生じ易くなり、一方６０重量％を超えるとモノフィラメントの強度および弾性率が低下して、開口率の高い織物が得られなくなって透視性が劣ったものになり、しかも形態安定性の織物（電磁波遮蔽透視フィルター用基材）が得られにくくなる。
【００３２】
芯成分が溶融液晶性ポリエステルからなり、鞘成分が屈曲性熱可塑性重合体からなる芯鞘型複合繊維モノフィラメント▲１▼においては、芯成分および鞘成分中に他の成分が含まれない場合は、その芯成分：鞘成分の重量比を上記した９０：１０〜４０：６０の好ましい範囲にすると、芯鞘型複合繊維モノフィラメント▲１▼における溶融液晶性ポリエステル：屈曲性熱可塑性重合体の重量比がそのまま９０：１０〜４０：６０の範囲となる。
【００３３】
また、芯鞘型複合繊維モノフィラメント▲２▼においては、芯成分：鞘成分の重量比を上記した９０：１０〜４０：６０の重量比にすると共に、鞘成分における溶融液晶性ポリエステル：屈曲性熱可塑性重合体の重量比を１０：９０〜６０：４０の範囲にすることが好ましく、２０：８０〜４０：６０の範囲にすることがより好ましい。
芯鞘型複合繊維モノフィラメント▲２▼において、芯成分：鞘成分の重量比、および鞘成分における溶融液晶性ポリエステル：屈曲性熱可塑性重合体の重量比を前記した範囲にすることによって、鞘成分中に含まれている溶融液晶性ポリエステルが、芯成分と鞘成分との間の接着性を良好にして芯成分と鞘成分との間の界面剥離を防いで繊維のフィブリル化を一層効果的に防止する。しかも、鞘成分部分への強靭性の付与および鞘成分表面への凹凸形成促進作用を示すので、複合繊維フィラメントの物性を電磁波遮蔽透視フィルターで用いるのに一層適したものとする。
【００３４】
そのため、本発明では、電磁波遮蔽透視フィルター用基材をなす織物を構成するモノフィラメントとして、芯鞘型複合繊維モノフィラメント▲１▼および芯鞘型複合繊維モノフィラメント▲２▼のいずれもが有効に使用できるが、両者のうちでも、芯鞘型複合繊維モノフィラメント▲２▼が製織性に一層優れ、しかも目ずれがなく且つ金属被膜の密着性に一層優れることから、電磁波遮蔽透視フィルター用の織物の製造により好ましく用いられる。
【００３５】
芯鞘型複合繊維モノフィラメント▲２▼の鞘成分における溶融液晶性ポリエステルと屈曲性熱可塑性重合体との存在形態は特に制限されずいずれでもよく、例えば、図１の（ｂ）に示すように、屈曲性熱可塑性重合体からなる海成分（Ｙ）中に溶融液晶性ポリエステルが島成分（Ｘ）として存在しながら鞘成分を形成していても、またはその他の存在形態であってよく、前記した海島型の存在形態となっていることが好ましい。
【００３６】
芯鞘型複合繊維モノフィラメント▲１▼および芯鞘型複合繊維モノフィラメント▲２▼の製造方法は特に制限されず、芯鞘型複合繊維を溶融紡糸法で製造するのに従来から採用されているいずれの方法で製造してもよい。そして、芯成分が溶融液晶性ポリエステルからなり、且つ鞘成分が屈曲性熱可塑性重合体からなる海成分（Ｙ）中に溶融液晶性ポリエステルからなる島成分（Ｘ）が存在している上記した芯鞘型複合繊維モノフィラメント▲２▼の場合は、溶融液晶性ポリエステルと屈曲性熱可塑性重合体を、例えば、ペレット状でブレンドして溶融混合しても、各々の重合体を個別に溶融してからスタティックミキサーなどで混合しても、各々の重合体を個別に溶融してから張り合わせ形態で合流させても、または他の方法で一緒にしてもよい。
【００３７】
さらに、本発明では、芯鞘型複合繊維モノフィラメント▲１▼および芯鞘型複合繊維モノフィラメント▲２▼の引張弾性率が３５０ｇ／ｄ以上であることが必要であり、４５０ｇ／ｄ以上であることが好ましい。
芯鞘型複合繊維モノフィラメント▲１▼および芯鞘型複合繊維モノフィラメント▲２▼の引張弾性率が３５０ｇ／ｄ未満であると、電磁波遮蔽透視フィルター用基材である織物の力学的特性が低下し、金属被膜を形成する際などに目ずれの発生、織物の変形、歪みなどを生じて、形態安定性に優れる織物が得られなくなり、織物の開口部がきちんとした形状（方形形状など）を保たなくなるため、ＣＲＴやＰＤＰなどの装着した時に、モアレを生じたり、画像の歪みを生ずる。
芯成分を構成する溶融液晶性ポリエステルの種類、鞘成分を構成する屈曲性熱可塑性重合体や溶融液晶性ポリエステルの種類、芯成分と鞘成分の割合、紡糸条件などを調節することによって、引張弾性率が３５０ｇ／ｄ以上の芯鞘型複合繊維モノフィラメント▲１▼および芯鞘型複合繊維モノフィラメント▲２▼を得ることができる。一般には、芯成分：鞘成分の重量比を上記した９０：１０〜４０：６０の範囲にすることによって、引張弾性率が３５０ｇ／ｄ以上のものを円滑に得ることができる。
【００３８】
また、芯鞘型複合繊維モノフィラメント▲１▼および芯鞘型複合繊維モノフィラメント▲２▼は、その引張強度が５ｇ／ｄ以上であることが、電磁波遮蔽透視フィルターの強度が大きくなり、しかも紗張り張力を大きくできることから好ましく、１０ｇ／ｄ以上であることがより好ましい。
【００３９】
芯成分として溶融液晶性ポリエステルを用い、且つ鞘成分として屈曲性熱可塑性重合体を用いるか又は屈曲性熱可塑性重合体と溶融液晶性ポリエステルを用いて、上記したようにして溶融複合紡糸して得られる芯鞘型複合繊維モノフィラメント▲１▼および芯鞘型複合繊維モノフィラメント▲２▼は、それ自体で一般に３５０ｇ／ｄ以上の引張弾性率を有し、且つ上記した５ｇ／ｄ以上の好ましい引張強度を有しているが、芯鞘型複合繊維モノフィラメント▲１▼および芯鞘型複合繊維モノフィラメント▲２▼を熱処理すると、繊維中の溶融液晶性ポリエステルが固相重合される結果、引張弾性率および引張強度の一層高いモノフィラメントを得ることができる。
その場合の熱処理は、窒素ガス、炭酸ガスなどの不活性ガス雰囲気下、空気のような酸素を含有する活性ガス雰囲気下、または減圧下などで行うことができる。また、熱処理時に水分や湿分が存在すると、繊維物性の低下するので、できるだけ除湿されたガスを用いることが好ましい。
【００４０】
熱処理条件としては、鞘成分を構成する［屈曲性熱可塑性重合体の融点（ＭＰｙ）−４０℃］以下の温度から［屈曲性熱可塑性重合体の融点(ＭＰｙ)−５℃］またはそれ以下の温度にまで徐々に昇温してゆく温度パターンが好ましく採用される。熱処理時間は目的とする性能に応じて、数分から数十時間の範囲で選ぶとよい。その際の加熱方法としては、例えば、加熱気体などからなる加熱媒体を用いる方法、加熱板や赤外線ヒーターなどによる輻射熱を利用する方法、熱ローラーや熱プレートなどに接触して行う方法、高周波を利用する内部加熱方法などを採用することができる。熱処理は、目的とする性能などに応じて、緊張下または無緊張下に行うことができる。
また、熱処理は、芯鞘型複合繊維モノフィラメント▲１▼または芯鞘型複合繊維モノフィラメント▲２▼をカセ状やトウ状にして行っても、通気性のあるボビンに巻いた状態で行っても、連続的に走行させながらローラー間などで連続的に行っても、またはそれ以外の状態で行ってもよい。
【００４１】
また、芯鞘型複合繊維モノフィラメント▲１▼および芯鞘型複合繊維モノフィラメント▲２▼は、電磁波遮蔽透視フィルター用の基材をなす織物の開口率を大きくして高透視性にし、且つ織物に電磁波遮蔽透視フィルターとして必要な強度や形態安定性を保持させるために、その直径が１５〜５０μｍであることが好ましく、２５〜４０μｍであることがより好ましい。芯鞘型複合繊維モノフィラメント▲１▼および／または芯鞘型複合繊維モノフィラメント▲２▼の繊維横断面が真円形をなしていない場合は、繊維横断面の面積と同じ面積を有する真円の直径に換算し、該換算後の直径が上記した１５〜５０μｍの範囲にあることが好ましい。
【００４２】
また、芯鞘型複合繊維モノフィラメント▲１▼および芯鞘型複合繊維モノフィラメント▲２▼は、モノフィラメントへの金属被膜の接着性を向上させ得る点から、繊維表面になだらかな起伏や微細な凹凸、特になだらかな起伏を有していることが好ましい。繊維表面になだらかな起伏や微細な凹凸を形成させる方法は特に制限されず、モノフィラメントの引張弾性率を３５０ｇ／ｄ以上に保ち且つその他の繊維物性の大幅な低下を防止しながら繊維表面になだらかな起伏や微細な凹凸を形成させ得る方法であればいずれも採用できる。例えば、表面になだらかな起伏や微細な凹凸を有する芯鞘型複合繊維モノフィラメントを紡糸によって直接製造する方法、紡糸にして得られた芯鞘型複合繊維モノフィラメント▲１▼および芯鞘型複合繊維モノフィラメント▲２▼に化学処理（例えば酸、アルカリ、溶剤処理など）、物理的処理（放電処理など）を施して表面になだらかな起伏や微細な凹凸を形成させる方法などが採用できる。
【００４３】
そして上記したように、芯鞘型複合繊維モノフィラメント▲２▼では、例えば、鞘成分を溶融液晶性ポリエステルと屈曲性熱可塑性重合体から形成し、下記の数式（２）〜（４）を満足するような条件下に紡糸することにより、繊維表面になだらかな起伏を有する芯鞘型複合繊維モノフィラメントを紡糸によって直接得ることができ、本発明ではそのようにして得られる芯鞘型複合繊維モノフィラメント▲２▼がより好ましく用いられる。
【００４４】
【数２】
ＭＶｘ＋１１００≧ＭＶｙ≧ＭＶｘ＋４００           （２）
５００≧ＭＶｘ≧３８０                   （３）
８０，０００≧γ≧２０，０００               （４）
但し、γ＝４Ｑ／πｒ3
［上記式中、ＭＶｘは溶融液晶性ポリエステルの溶融粘度（ｐｏｉｓｅ）、ＭＶｙは屈曲性熱可塑性重合体の溶融粘度（ｐｏｉｓｅ）、γは紡糸時の剪断速度（ｓｅｃ-1）、Ｑは芯鞘型複合繊維を紡糸するときの単ホール当たりのポリマー吐出量（ｃｍ3／ｓｅｃ）、ｒはノズル孔の剪断面方向の半径（ｃｍ）を表す。］
【００４５】
図３の写真は、上記の数式（２）〜（４）を満足するようにして得られた、繊維表面になだらかな起伏を有する芯鞘型複合繊維モノフィラメント▲２▼（実施例１で得られた芯鞘型複合繊維モノフィラメント▲２▼）の表面を電子顕微鏡で観察したときのものである。
【００４６】
その場合に、鞘成分を構成する溶融液晶性ポリエステルの溶融粘度（ＭＶｘ）と、屈曲性熱可塑性重合体の溶融粘度（ＭＶｙ）との比（ＭＶｙ／ＭＶｘ）が大きいほど繊維表面に大きな起伏が形成され、該比が小さくなるほど筋状に近い起伏となり、該比が１以下になると起伏は殆ど発現しなくなる。そのため、前記の比（ＭＶｙ／ＭＶｘ）が１〜５になるようにして、鞘成分を形成させることにより、繊維表面になだらかな起伏を有する芯鞘型複合繊維モノフィラメント▲２▼を円滑に得ることができる。
その際に、鞘成分を構成する溶融液晶性ポリエステルと屈曲性熱可塑性重合体とを予め２軸押出機で混練して両者の混合物からなるペレットをつくり、そのペレットを鞘成分として用いて芯鞘型複合繊維モノフィラメント▲２▼を製造すると、繊維表面になだらかな起伏を有する芯鞘型複合繊維モノフィラメント▲２▼を円滑に得ることができる。
なお、上記した溶融粘度（ＭＶｘ）および溶融粘度（ＭＶｙ）はいずれも、（溶融液晶性ポリエステルの融点＋２０℃）の温度で、剪断速度１０００ｓｅｃ-1の条件下に測定したときの溶融粘度をいう。
【００４７】
そして、上記した芯鞘型複合繊維モノフィラメント▲１▼および／または芯鞘型複合繊維モノフィラメント▲２▼を用いて、電磁波遮蔽透視フィルターの基材をなす織物を形成する。織物は、芯鞘型複合繊維モノフィラメント▲１▼および芯鞘型複合繊維モノフィラメント▲２▼のいずれか一方のみを用いて形成しても、または芯鞘型複合繊維モノフィラメント▲１▼と芯鞘型複合繊維モノフィラメント▲２▼の両方を用いて形成してもよい。そのうちでも、芯鞘型複合繊維モノフィラメント▲２▼を単独で用いて織物を形成するか、または芯鞘型複合繊維モノフィラメント▲２▼と芯鞘型複合繊維モノフィラメント▲１▼の併用下に織物を形成することが好ましい。
また、織物の形成に当たって、本発明の効果を損なわない範囲で、上記した芯鞘型複合繊維モノフィラメント▲１▼および／または芯鞘型複合繊維モノフィラメント▲２▼と共に、必要に応じて他の繊維を用いてもよい。その場合に、他の繊維の使用割合は５０重量％未満であることが好ましく、２０重量％未満であることがより好ましい。
【００４８】
織物の目の粗さは、開口率を大きくして高透視性にし且つ電磁波遮蔽透視フィルターに必要な強度および形態安定性を織物に与えるために、５０〜１６０メッシュの範囲にあることが好ましく、６０〜１３０メッシュの範囲にあることがより好ましい。織物の織形態としては、平織、朱子織などを挙げることができ、そのうちでも、平織が透視性、モアレ現象の発生防止、形態安定性などの点から好ましい。
また、織物の目付は特に制限されないが、一般には１０〜４０ｇ／ｍ2であることが、取り扱い性、力学的特性、透視性、形態安定性などの点から好ましい。
【００４９】
本発明の電磁波遮蔽透視フィルターの基材をなす上記した織物は、織物を構成する繊維（モノフィラメント）上に金属被膜を有している。金属被膜用の金属の種類としては、導電性の良好な金属であればいずれも使用でき、好ましい例としては、銅、ニッケル、コバルト、錫、金、銀、アルミニウム、真鍮、前記した金属の１種以上を含む合金などを挙げることができる。そのうちでも銅、ニッケル、錫が導電性およびコストの点から好ましく用いられる。繊維（モノフィラメント）上に形成する金属被膜の厚さは、電磁波遮蔽透視フィルターにおける電磁波遮蔽性能、帯電防止能、透視性能、モノフィラメント表面からの金属被膜の剥離や脱落の防止、均質性などの点から、０．０５〜５μｍの範囲であることが好ましく、０．５〜２μｍの範囲であることがより好ましい。
【００５０】
本発明の電磁波遮蔽透視フィルターでは、基材をなす織物を構成するモノフィラメントの全表面が金属被膜で覆われていても（織物の両方の外表面に現れているモノフィラメント部分および織物の内側に位置するモノフィラメントの表面部分のすべてが金属被膜で覆われている場合）、織物の一方の表面に位置するモノフィラメント部分のみが金属被膜で覆われていても（例えば織物の一方の外表面に現れているモノフィラメントの部分のみが金属被膜で覆われていて織物のもう一方の外表面や織物の内側に位置するモノフィラメントの表面部分が金属被膜で覆われていない場合）、または織物の両方の表面に位置するモノフィラメント部分のみが金属被膜で覆われていてもよい（例えば織物の両方の外表面に現れているモノフィラメントの部分のみが金属被膜で覆われていて織物の内側に位置するモノフィラメントの表面部分が金属被膜で覆われていない場合）。
そして、上記いずれの場合にも、導電性が高くて、良好な電磁波遮蔽性および帯電防止性を有する電磁波遮蔽透視フィルターを得ることができる。
【００５１】
織物を構成するモノフィラメント表面への金属被膜の形成方法は特に制限されず、上記した好ましい厚さの金属被膜を、織物を構成するモノフィラメント上に均一に且つ剥離や脱落などを生ずることなく強固に形成させ得る方法であればいずれも採用でき、例えば、無電解メッキ法、スパッタリング法、金属蒸着法、金属細粉を含有する樹脂をコーティングする方法などを挙げることができる。そのうちでも、無電解メッキ法を採用することが好ましく、その場合には、均一で薄い金属被膜を織物を構成するモノフィラメントのほぼ全表面にわたって円滑に形成させることができ、しかも布帛の上下左右の斑なく均一に薄い膜を形成することができる。無電解メッキ法を行う場合の具体的な方法や条件などは特に制限されず、合成繊維またはそれよりなる布帛の表面に金属被膜を形成させる際に従来から採用されている無電解メッキ方法および条件を採用して行うことができる。
【００５２】
本発明の電磁波遮蔽透視フィルターでは、織物を構成するモノフィラメント上への金属被膜の形成は、織物に製織する前の芯鞘型複合繊維モノフィラメント▲１▼および／または芯鞘型複合繊維モノフィラメント▲２▼に対して行ってもよいが、芯鞘型複合繊維モノフィラメント▲１▼および／または芯鞘型複合繊維モノフィラメント▲２▼を用いて織物を製造した後に、金属被膜を形成することが好ましく、その場合には、織物を構成するモノフィラメントの全表面に金属被膜を厚さが均一な薄膜状で強固に形成させることができ、またメッキ後の織物の目ずれや変形などを抑制することができ、さらには開口率を大きくできるなどの長所がある。
また、金属被膜の付着性を向上させるために、上記したように、織物を構成するモノフィラメント上に金属被膜を形成する前に、プラズマエッチング、酸処理、アルカリ処理、その他の処理を予め施しておいてもよい。
【００５３】
本発明の電磁波遮蔽透視フィルターを視覚表示端末（ＶＤＴ）のブラウン管（ＣＲＴ）やプラスマディスプレー（ＰＤＰ）などに装着して用いる場合は、最表面が黒色化していることが、コントラストの向上、グレア防止などの点から好ましい。黒色化は、金属被膜の酸化や硫化によって、または着色染料塗布などによって行うことができる。
【００５４】
芯鞘型複合繊維モノフィラメント▲１▼および／または芯鞘型複合繊維モノフィラメント▲２▼からなる織物であって、且つ織物を構成するモノフィラメント表面に金属被膜を有する本発明の電磁波遮蔽透視フィルターは、高透視性で、且つ導電性が高くて電磁波遮蔽性および帯電防止性に優れているので、織物の形態のままで、または該織物に透明板を積層した積層体の形態にして、或いはプラスチック透明板に熱接着（圧着）した形態にして、視覚表示端末（ＶＤＴ）のブラウン管（ＣＲＴ）やプラスマディスプレー（ＰＤＰ）、ワープロなどの前面板などに装着して用いることができる。
透明板と積層して用いる場合は、例えば、アクリル樹脂やポリカーボネート樹脂などからなる透明板と金属被膜を有する上記の織物とを加熱圧着、サンドイッチ加工などによって積層して積層体をつくることができる。
【００５５】
【実施例】
以下に本発明について実施例などにより具体的に説明するが、本発明はそれにより何ら限定されない。以下の例において、各種物性の測定または評価は次のようにして行った。
【００５６】
（１）重合体の融点：
示差走査熱量計（メトラー社製「ＤＳＣ：ＴＡ３０００型」）を用いて、上記した２ｎｄ  ＲＵＮ（昇温速度２０℃／分）で観察される結晶融解の主吸熱ピーク点を求め、その温度を融点とした。
【００５７】
（２）重合体の溶融粘度（ポイズ）：
東洋精機株式会社製「キャピログラフ１Ｂ型」を用いて、重合体の融点＋２０℃の温度で、剪断速度１０００ｓｅｃ-1の条件下に溶融粘度を測定した。
【００５８】
（３）モノフィラメントの直径：
走査電子顕微鏡で織物（メッシュクロス）の倍率１００倍の写真を撮り、その任意の２０本についてタテ糸の径とヨコ糸の径をそれぞれ測定し、その平均値を採って、モノフィラメントの直径とした。
【００５９】
（４）モノフィラメントの引張強度および引張弾性率：
ＪＩＳ  Ｌ  １０１３に準じ、試長２０ｃｍ、初荷重０．１ｇ／ｄ、引張速度１０ｃｍ／ｍｉｎの条件下に破断強度（引張強度）および引張弾性率（初期引張抵抗度）を求め、５点以上の平均値を採って、モノフィラメントの引張強度および引張弾性率とした。
【００６０】
（５）製織性：
ポリエチレンテレフタレート（固有粘度０．６５ｄｌ／ｇ）からなる単繊維繊度９デニールのモノフィラメントを用いて、１２０メッシュの１／１平織物（メッシュクロス）を製造した時の製織性を○（標準）とし、前記の標準に比べて織上りの欠点が殆どなく製織性が非常に良好な場合を◎、前記の標準と同程度の製織性である場合を○、前記の標準と比べてスリップや目ずれの発生が見られ製織性に問題はあるが製織可能な場合を△、操業製織（連続製織）が不可能な場合を×、少量サンプル（長さ約２５ｃｍ程度の織物）の製造も不可能な場合を××として評価した。
【００６１】
（６）織物（メッシュクロス）の開口率：
織物（メッシュクロス）の開口率は、織物（メッシュクロス）の格子構造の空間部の割合を示し、織物（メッシュクロス）を構成しているタテ糸の平均径とヨコ糸の平均径、および隣り合うタテ糸間の間隙（空間部の距離）およびヨコ糸間の間隙（空間部の距離）から次の数式により求めることができる。
【００６２】
【数３】
織物の開口率(％)＝［(ｄa×ｄb)／｛(ａ＋ｄa)×(ｂ＋ｄb)｝］×１００
［式中、ａ＝タテ糸の平均径（μｍ）、ｂ＝ヨコ糸の平均径（μｍ）、ｄa＝隣り合うタテ糸間の間隙（μｍ）、ｄb＝隣り合うヨコ糸間の間隙（μｍ）を示す。］
【００６３】
（７）織物の目ずれ：
製織後の織物（メッシュクロス）を目視にて観察して、全く目ずれが生じていない場合を◎、目ずれが殆ど発生していない場合を○、目ずれが多少生じているがメッキ処理をした場合に一応の電磁波遮蔽透視フィルターが得られる場合を△、目ずれが大きくメッキ加工処理しても実用上使用可能な電磁波遮蔽透視フィルターが得られない場合を×として評価した。
【００６４】
（８）電磁波遮蔽透視フィルターの比抵抗値：
メッキ処理後の織物から試験片（縦×横＝１０ｍｍ×１０ｍｍ）を採取し、それをクリップ型平行電極（電極間距離１０ｍｍ、幅１０ｍｍ）にセットし、ミリオームメーター（横河ヒューレット社製）を用いて、その比抵抗値（Ω／ｃｍ）を測定した。
【００６５】
（９）金属被膜（メッキ）の密着性：
メッキ処理を施した織物に、市販のセロハンテープを指で強く押圧して５分間そのまま押圧状態を保ち、５分後にセロハンテープを剥がして、セロハンテープに金属被膜の付着が全くない場合を◎、セロハンテープに金属被膜の付着が殆どない場合を○、セロハンテープに金属被膜がかなり付着していて織物の表面に繊維が露出している場合を×として評価した。
【００６６】
《実施例１》
（１）（ｉ）  芯成分として、［パラヒドロキシ安息香酸単位］：［２−ヒドロキシ−６−ナフトエ酸単位］のモル比が７３：２７である溶融液晶性ポリエステル（融点２８０℃、溶融粘度４１０ポイズ）［上記の化学式で示した溶融液晶性ポリエステル（１）］を用いた。
（ii）  また、鞘成分の屈曲性熱可塑性重合体として、直鎖状のポリフェニレンサルファイド（融点２８０℃、溶融粘度１１００ポイズ）（屈曲性熱可塑性重合体）、および芯成分に用いたのと同じ溶融液晶性ポリエステルを、ポリフェニレンサルファイド：溶融液晶性ポリエステル＝６７：３３（重量比）の割合で用いて、両者を予め２軸押出機で溶融混合し、ペレット化した。
（２）  上記（ｉ）の溶融液晶性ポリエステルからなる芯成分、および上記（１）の（ii）のポリフェニレンサルファイドと溶融液晶性ポリエステルとの混合ペレットからなる鞘成分を、各々別の単軸押出機に供給して溶融した後、芯成分：鞘成分＝７３：２７（重量比）となるようにして、図２に示す構造を有する溶融紡糸ノズルに供給し、紡糸温度３１５℃、引き取り速度１０００ｍ／分の条件下に溶融複合紡糸を行って、単繊維繊度９デニール（直径３０μｍ）の芯鞘型複合繊維モノフィラメント▲２▼を製造した。このときの単ホール吐出量は１ｇ／ｍｉｎ、ノズル径は０．１５ｍｍであった。
これにより得られた芯鞘型複合繊維モノフィラメント▲２▼は、引張強度が７．５ｇ／ｄ、引張弾性率が５４３ｇ／ｄであった。得られた芯鞘型複合繊維モノフィラメント▲２▼をその長さ方向に沿って走査電子顕微鏡にて観察したところ、図３の写真にみるように、モノフィラメント表面に微細な凹凸構造が形成されていた。
【００６７】
（３）  上記（２）で得られた芯鞘型複合繊維モノフィラメント▲２▼に油剤を付与して、幅１６０ｃｍ、長さ１５０ｍの１２０メッシュの１／１平織物（メッシュクロス）を製造した。織物製造時の製織性の評価を上記した方法で行うと共に、得られた織物における目ずれの有無の評価を上記した方法で行ったところ、下記の表１に示すように、製織性および目ずれとも良好な結果であった。
また、得られた織物の開口率を上記した方法で測定したところ、下記の表１に示すように７１．２％であった。
（４）  上記（３）で得られた平織物を、ノニオン系界面活性剤で精練した後、水酸化ナトリウム水溶液（１ｇ／リットル）中に８０℃で３０分間浸漬して処理し、取り出して十分に水洗した。次いで、塩化第一錫（１０ｇ／リットル）、塩化バナジウム（５ｇ／リットル）および塩酸（１０ｃｃ／リットル）を含む水溶液からなる活性化浴を通した後、銅メッキ液（組成：硫酸銅２０ｇ／リットル、炭酸水素ナトリウム１０ｇ／リットル、酒石酸塩２５ｇ／リットルおよぎ３８％ホルマリン液８０ｇ／リットル）中に、室温で４５分間浸漬して、メッキ処理（金属被膜の形成）を行って、電磁波遮蔽透視フィルターとして用いる金属被膜織物を製造した。
【００６８】
（５）  上記（４）で得られたメッキ処理後の織物について、織物を構成するモノフィラメントのモノフィラメント２０本についてその直径を走査電子顕微鏡（ＳＥＭ観察）を用いて測定行ったところ、平均直径は３１．６μｍであった。また、金属被膜の厚さは０．８μｍ、開口率は７２．２％であった。
さらに、上記(４)で得られたメッキ処理後の織物について、その比抵抗値を上記した方法で測定したところ、０．２１Ω／ｃｍであり、高い導電性を示した。また、上記（４）で得られたメッキ後の織物について、金属被膜（メッキ）の密着性を上記した方法で調べたところ、金属被膜の剥離が全くなく、良好な密着状態を有していた。
（６）  上記（４）で得られたメッキ後の織物に対して、硫化処理をして金属被膜表面の黒色化を行って、電磁波遮蔽透視フィルターを作製した。
【００６９】
《実施例２》
（１）  実施例１の（２）で得られた芯鞘型複合繊維モノフィラメント▲２▼を、窒素ガス雰囲気下に、２７０℃で１０時間熱処理して、引張強度１８ｇ／ｄ、引張弾性率６２３ｇ／ｄの芯鞘型複合繊維モノフィラメント▲２▼を得た。
（２）  上記（１）で得られた熱処理後の芯鞘型複合繊維モノフィラメント▲２▼を用いて、実施例１の（３）と同様にして１００メッシュの１／１平織物（メッシュクロス）を製造し、それにより得られた平織物に対して実施例１の（４）におけるのと同様にしてメッキ処理を行って、金属で被膜された金属被膜織物を製造した。
（３）  上記（２）で得られた平織物および金属被覆織物の各種物性の測定および評価を実施例１と同様に行ったところ、下記の表１に示すとおりであった。
【００７０】
《実施例３》
（１）  鞘成分として実施例１で用いたのと同じ溶融液晶性ポリエステルを使用し、鞘成分として実施例１で用いたのと同じポリフェニレンサルファイドのみを使用し、それ以外は実施例１の（２）と全く同様にして溶融複合紡糸を行って、芯鞘型複合繊維モノフィラメント▲１▼を製造した。
（２）  上記（１）で得られた芯鞘型複合繊維モノフィラメント▲１▼を用いて、実施例１の（３）と同様にして１２０メッシュの１／１平織物（メッシュクロス）を製造し、それにより得られた平織物に対して実施例１の（４）におけるのと同様にしてメッキ処理を行って、金属で被膜された金属被膜織物を製造した。
（３）  上記（２）で得られた平織物および金属被覆織物の各種物性の測定および評価を実施例１と同様に行ったところ、下記の表１に示すとおりであった。
【００７１】
《比較例１》
（１）  実施例１で用いたのと同じ溶融液晶性ポリエステルを単独で用いて溶融紡糸を行って、単繊維繊度が９デニールの溶融液晶性ポリエステル製モノフィラメントを製造した。このモノフィラメントの引張強度は１１．５ｇ／ｄ、引張弾性率は６０５ｇ／ｄであった。
（２）  上記（１）で得られた溶融液晶性ポリエステル製モノフィラメントを用いて、実施例１の（３）と同様にして、１２０メッシュの１／１平織物（メッシュクロス）を製造したところ、製織中にタテ糸のフィブリル化によるトラブルが多発し、製織が困難であった。しかし、何とかして長さ５０ｃｍのサンプルをつくり、実施例１の（４）と同様にしてメッキ処理を行って、厚さ０．９μｍ程度の金属被膜を有する平織物を製造した。
（３）  上記（２）で得られた平織物および金属被覆織物の各種物性の測定および評価を実施例１と同様に行ったところ、下記の表１に示すとおりであった。
なお、この比較例１で得られたメッキ処理後の織物は、布地を折り曲げると金属被膜の剥離が生じ、実用に耐え得ないものであった。
【００７２】
《比較例２》
（１）  ポリエチレンテレフタレート（固有粘度０．５６ｄｌ／ｇ）を単独で用いて、紡糸温度２９０℃、巻き取り速度１０００ｍ／分の条件下に溶融紡糸を行って、単繊維繊度が９デニール（直径３１μｍ）のポリエチレンテレフタレート製モノフィラメントを製造した。このモノフィラメントの引張強度は５．１ｇ／ｄ、引張弾性率は１５６ｇ／ｄであった。
（２）  上記（１）で得られたポリエチレンテレフタレート製モノフィラメントを用いて、実施例１の（３）と同様にして、１２０メッシュの１／１平織物（メッシュクロス）を製造した。そして、それにより得られた平織物を用いて、実施例１の（４）と同様にしてメッキ処理を行ったところ、目ずれが著しく、実用上使用できないものとなったので途中でメッキ処理を中止した。
（３）  上記（２）で得られたメッキ前の平織物の各種物性の測定および評価を実施例１と同様に行ったところ、下記の表１に示すとおりであった。
【００７３】
《比較例３》
（１）  ポリエチレンテレフタレート（固有粘度０．５６ｄｌ／ｇ）を単独で用いて、紡糸温度２９０℃、巻き取り速度１０００ｍ／分の条件下に溶融紡糸を行って、単繊維繊度が１２デニール（直径３５μｍ）のポリエチレンテレフタレート製モノフィラメントを製造した。このモノフィラメントの引張強度は４．８ｇ／ｄ、引張弾性率は１５５ｇ／ｄであった。
（２）  上記（１）で得られたポリエチレンテレフタレート製モノフィラメントを用いて、実施例１の（３）と同様にして、１２０メッシュの１／１平織物（メッシュクロス）を製造した。そして、それにより得られた平織物を用いて、実施例１の（４）と同様にしてメッキ処理を行ったところ、メッキ処理は辛うじて可能であったが、部分的にヨコ糸がスリップしている箇所が１メートル当たり平均で１個以上発生し、実用価値の無いものであった。
（３）  上記（２）で得られたメッキ前およびメッキ後のの平織物の各種物性の測定および評価を実施例１と同様に行ったところ、下記の表１に示すとおりであった。
【００７４】
【表１】
0003759666.tif 000005
【００７５】
上記の表１の結果から、溶融液晶性ポリエステルを芯成分とし且つ屈曲性熱可塑性重合体を鞘成分とする引張弾性率が３５０ｇ／ｄ以上の芯鞘型複合繊維モノフィラメント▲１▼、または溶融液晶性ポリエステルを芯成分とし且つ屈曲性熱可塑性重合体および溶融液晶性ポリエステルを鞘成分とする引張弾性率が３５０ｇ／ｄ以上の芯鞘型複合繊維モノフィラメント▲２▼よりなる織物に金属被膜を施した実施例１〜３の織物（電磁波遮蔽透視フィルター）は、開口率が高く、目ずれがなく、比抵抗値が低くて導電性が高く、モノフィラメントへの金属被膜の密着性が良好であり、そのため、高い電磁波遮蔽性、高透視性、モアレ現象の発生防止、形態保持性、力学的特性などに優れることが求められている電磁波遮蔽透視フィルターとして極めて適する特性を有していること、さらに電磁波遮蔽透視フィルターの基材をなす織物への製織時にフィブリル化が生じず、製織性に優れていることがわかる。
そして、芯鞘型複合繊維モノフィラメント▲１▼および芯鞘型複合繊維モノフィラメント▲２▼のうちでも、その鞘成分が屈曲性熱可塑性重合体と溶融液晶性ポリエステルから構成されている芯鞘型複合繊維モノフィラメント▲２▼を用いて形成した実施例１および実施例２の織物では、目ずれがの発生が完全に防止されていてモアレ現象が生じず、しかも比抵抗値が低くて導電性が極めて高く、且つ金属被膜の密着性が極めて良好であり、諸物性に極めて優れる電磁波遮蔽透視フィルターが得られることがわかる。
【００７６】
それに対して、溶融液晶性ポリエステル単独からなるモノフィラメント、またはポリエチレンテレフタレート単独からなるモノフィラメントを用いた比較例１〜３の場合には、製織性の不良、目ずれの発生、金属被膜の剥離などのトラブルが生じ、しかも比抵抗値が高くで導電性が低く、実施例１〜３の電磁波遮蔽透視フィルターに比べて、各種の物性に劣っていることがわかる。
【００７７】
【発明の効果】
引張弾性率が３５０ｇ／ｄ以上である芯鞘型複合繊維モノフィラメント▲１▼および／または芯鞘型複合繊維モノフィラメント▲２▼から形成された織物に金属被膜を形成させてなる本発明の電磁波遮蔽透視フィルターでは、織物を構成する繊維（糸）の表面に金属被膜が強固に付着していて、金属被膜の剥離や脱落が生じず、良好な導電性能および電磁波遮蔽能を長期にわたって安定して保持することができる。
さらに、本発明の電磁波遮蔽透視フィルターでは、その力学的特性を良好に保ちながら、織物を構成するモノフィラメントの細繊度化や織り目を粗くすることができ、それによって電磁波遮蔽透視フィルターに強く求められている高透視性を得ることができる。
【００７８】
また、本発明の電磁波遮蔽透視フィルターで用いている芯鞘型複合繊維モノフィラメント▲１▼および芯鞘型複合繊維モノフィラメント▲２▼は、高強度および高弾性率であるために、それから形成されている織物での糸のずれやすべり、織物の変形、織り目の歪みなどがなく、形態安定性に優れていて、本発明の電磁波遮蔽透視フィルターをＣＲＴやＰＤＰなどに装着したときに、モアレ現象を生じず、画面上の映像を正確に透視することができる。
そして、本発明で用いている芯鞘型複合繊維モノフィラメント▲１▼および芯鞘型複合繊維モノフィラメント▲２▼は、製織性に優れていて製織時にフィビリル化などのトラブルを発生しないので、電磁波遮蔽透視フィルターの基材である織物を良好な工程性で生産性良く得ることができる。
【００７９】
そして、芯鞘型複合繊維モノフィラメント▲１▼および芯鞘型複合繊維モノフィラメント▲２▼のうちでも、その鞘成分が屈曲性熱可塑性重合体および溶融液晶性ポリエステルからなる芯鞘型複合繊維モノフィラメント▲２▼は、表面に微細な凹凸を有し且つ芯成分と鞘成分との間の界面剥離のない芯鞘型複合繊維モノフィラメントを紡糸によって直接得ることができ、そのようは芯鞘型複合繊維モノフィラメント▲２▼は金属被膜との密着性に一層優れ、しかも織物への製織性にも一層優れ、織物における目ずれ防止の点でも一層優れているので、芯鞘型複合繊維モノフィラメント▲２▼を用いてなる本発明は電磁波遮蔽透視フィルターは、上記した諸物性において一層優れている。
【図面の簡単な説明】
【図１】本発明の電磁波遮蔽透視フィルター用の基材である織物を構成する芯鞘型複合繊維モノフィラメント▲１▼および芯鞘型複合繊維モノフィラメント▲２▼の横断面形状の代表例を示す図である。
【図２】本発明の実施例１〜３において、芯鞘型複合繊維モノフィラメント▲１▼または芯鞘型複合繊維モノフィラメント▲２▼の製造に用いた紡糸ノズルの構造を示す該略図である。
【図３】実施例１の（２）で得られた芯鞘型複合繊維モノフィラメント▲２▼の表面状態を撮影した走査電子顕微鏡（ＳＥＭ）写真（図面代用写真）である。
【符号の説明】
Ａ  芯成分
Ｂ  鞘成分
Ｘ  鞘成分における溶融液晶性ポリエステルからなる島成分
Ｙ  鞘成分における屈曲性熱可塑性重合体からなる海成分
【図１】
0003759666.tif 000006
【図２】
0003759666.tif 000007
【図３】
0003759666.tif 000008